(57)【要約】  適切な溶剤に溶解してあり、非極性表面に塗布した官能化エチレン系ポリマーは、当該非極性表面の表面極性／特性を変えることができる。当該非極性表面の当該表面極性／特性に対するこの変化は、ポリプロピレン、ポリエチレン、及びポリオレフィンエラストマーなどの表面への塗料などの材料の接着を可能にする。【選択図】なし【特許請求の範囲】
【請求項１】
少なくとも１つのオレフィン系ポリマーを含む組成物から形成された基板を含む物品であって、前記基板が、下塗剤組成物から形成された下塗剤フィルムでコーティングされており、前記下塗剤組成物が、以下の（Ａ）及び（Ｂ）、
（Ａ）前記下塗剤組成物の重量に基づき５．０〜２０．０重量％の混合物であり、前記混合物が、以下、
（１）少なくとも１つのポリオールと、
（２）官能化エチレン系ポリマーで、以下の性質、
（ａ）０．８５５〜０．９０ｇ／ｃｃの密度、
（ｂ）８，０００〜２０，０００ｃＰ（１７７℃で）の溶融粘度、及び
（ｃ）さらなる反応ができる官能基、を含む官能化エチレン系ポリマーと、
（３）任意の、少なくとも１つの極性ポリマーと、
（４）（１）及び（２）、ならびに任意に（３）の反応生成物と、を含む、混合物と、
（Ｂ）前記下塗剤組成物の重量に基づき８０．０重量％以上の少なくとも１つの溶剤と、を含む、物品。
【請求項２】
前記官能化エチレン系ポリマーが、無水マレイン酸官能化エチレン系ポリマーである、請求項１に記載の物品。
【請求項３】
前記官能化エチレン系ポリマーが、無水マレイン酸グラフトエチレン系ポリマーである、請求項１または請求項２に記載の物品。
【請求項４】
前記官能化エチレン系ポリマーが、無水マレイン酸グラフトエチレン／α−オレフィンコポリマーである、請求項１〜３のいずれか一項に記載の物品。
【請求項５】
前記ポリオールが、前記混合物の重量に基づき１０重量％以上〜９０重量％以下の量で、成分（Ａ）である前記混合物中に存在している、請求項１〜４のいずれか一項に記載の物品。
【請求項６】
前記官能化エチレン系ポリマーが、前記混合物の重量に基づき１重量％以上〜５０重量％以下の量で、成分（Ａ）である前記混合物中に存在している、請求項１〜５のいずれか一項に記載の物品。
【請求項７】
任意の極性ポリマーが、前記混合物の重量に基づき０重量％以上〜１０重量％以下の量で、成分（Ａ）である前記混合物中に存在している、請求項１〜６のいずれか一項に記載の物品。
【請求項８】
前記（１）及び（２）、ならびに任意に（３）の反応生成物が、前記混合物の重量に基づき０重量％以上〜７０重量％以下の量で、成分（Ａ）である前記混合物中に存在している、請求項１〜７のいずれか一項に記載の物品。
【請求項９】
前記下塗剤組成物の前記溶剤が、パラフィン系及び／または芳香族炭化水素、あるいは、不活性に置換した炭化水素である、請求項１〜８のいずれか一項に記載の物品。
【請求項１０】
前記下塗剤組成物の前記溶剤が、ヘキサン、シクロヘキサン、メチルシクロヘキサン、エチルシクロヘキサン、ベンゼン、トルエン、キシレン、ナフタレン、及びトリクロロベンゼン、テトラクロロベンゼンからなる群から選択される、請求項１〜９のいずれか一項に記載の物品。
【請求項１１】
（１）少なくとも１つのポリオールと、
（２）官能化エチレン系ポリマーであって、以下の性質、
（ａ）０．８５５〜０．９０ｇ／ｃｃの密度、
（ｂ）８，０００〜２０，０００ｃＰ（１７７℃で）の溶融粘度、及び
（ｃ）さらなる反応ができる官能基、を含む官能化エチレン系ポリマーと、
（３）任意の、少なくとも１つの極性ポリマーと、
（４）（１）及び（２）、ならびに任意に（３）の反応生成物と、を含む、混合物。
【請求項１２】
前記官能化エチレン系ポリマーが、無水マレイン酸官能化エチレン系ポリマーである、請求項１１に記載の混合物。
【請求項１３】
前記官能化エチレン系ポリマーが、無水マレイン酸グラフトエチレン系ポリマーである、請求項１１または請求項１２に記載の混合物。
【請求項１４】
前記官能化エチレン系ポリマーが、無水マレイン酸グラフトエチレン／α−オレフィンコポリマーである、請求項１１〜１３のいずれか一項に記載の混合物。
【請求項１５】
前記ポリオールが、前記混合物の重量に基づき１０重量％以上〜９０重量％以下の量で、成分（Ａ）である前記混合物中に存在している、請求項１１〜１４のいずれか一項に記載の混合物。
【発明の詳細な説明】
【技術分野】
【０００１】
本発明は、ポリオレフィンポリオール類、及び非極性基板のための表面改質剤としてのそれらの使用に関する。
【背景技術】
【０００２】
ポリオレフィンは、幅広い用途での使われ方が知られているポリマー材料群である。しかしながら、それらの非極性の性質が故の、ポリオレフィン表面に対する塗料及び他の極性塗膜の接着が、未だ大きな課題である。
【発明の概要】
【０００３】
ある実施形態において、本願発明は、非極性表面の表面極性／特性を変えるための、適切な溶剤に溶解された官能化エチレン系ポリマーの使用である。当該非極性表面の当該表面極性／特性に対するこの変化は、ポリプロピレン、ポリエチレン、及びポリオレフィンエラストマーなどの表面への塗料などの材料の接着を可能にする。
【０００４】
ある実施形態において、本願発明は、少なくとも１つのオレフィン系ポリマーを含む組成物から形成された基板を含む物品であって、当該基板が、下塗剤組成物（プライマー組成物）から形成された下塗剤フィルム（プライマーフィルム）でコーティングされており、当該下塗剤組成物が、以下の（Ａ）及び（Ｂ）、
（Ａ）当該下塗剤組成物の重量に基づき５．０〜２０．０重量％の混合物であり、当該混合物が、以下、
（１）少なくとも１つのポリオールと、
（２）官能化エチレン系ポリマーで、以下の性質、
（ａ）０．８５５〜０．９０ｇ／ｃｃの密度、
（ｂ）８，０００〜２０，０００ｃＰ（１７７℃で）の溶融粘度、及び
（ｃ）さらなる反応ができる官能基、を含む官能化エチレン系ポリマーと、
（３）任意の、少なくとも１つの極性ポリマーと、
（４）（１）及び（２）、ならびに任意に（３）の反応生成物と、を含む、混合物と、
（Ｂ）当該下塗剤組成物の重量に基づき８０．０重量％以上の少なくとも１つの溶剤と、を含む物品である。
【０００５】
ある実施形態において、本願発明は、
（１）少なくとも１つのポリオールと、
（２）官能化エチレン系ポリマーであって、以下の性質、
（ａ）０．８６０から０．８９０ｇ／ｃｃの密度、
（ｂ）８，０００〜２０，０００ｃＰ（１７７℃で）の溶融粘度、及び
（ｃ）さらなる反応ができる官能基、を含む官能化エチレン系ポリマーと、
（３）任意の、少なくとも１つの極性ポリマーと、
（４）（１）及び（２）、ならびに任意に（３）の反応生成物と、を含む、混合物である。
【発明を実施するための形態】
【０００６】
定義
元素の周期表という場合はすべて、ＣＲＣＰｒｅｓｓ，Ｉｎｃ．が２００３年に発行し、同社が著作権を保有する元素周期表を指す。また、族という場合は、族の番号表記のためのＩＵＰＡＣシステムを使用して、この元素周期表に記載された族を指す。断り書きがある場合、文脈から黙示されている場合、または当該技術分野で慣例となっている場合を除き、すべての部及びパーセントは、重量に基づくものであり、また、すべての試験方法は、本開示時点のものである。米国特許実務の目的のために、参照したあらゆる特許、特許出願、または文献の内容は、特に、（本開示において具体的に示したあらゆる定義と矛盾しない程度の）定義の開示、及び当該技術分野での一般知識に関して、本明細書の一部を構成するものとして、それらの全内容が（またはそれと等価の米国での刊行物が、本明細書の一部を構成するものとして）援用される。
【０００７】
本開示における数値範囲は、おおよそのものであり、したがって、特に断りの無い限りは、当該範囲外にある数値を含むこともある。数値範囲は、あらゆる下限値とあらゆる上限値との間に、少なくとも２単位の隔たりが存在する場合には、１単位刻みで、下限値から上限値に至るすべての数値を含む。一例として、分子量、粘度、メルトインデックスなどの組成的、物理的、または他の特性が、１００〜１，０００であるならば、１００、１０１、１０２などの個々の数値、及び１００〜１４４、１５５〜１７０、１９７〜２００などの部分範囲が、明示的に列挙されていることが意図されている。１未満の数値を含む範囲、または１を超える分数を含む範囲（例えば、１．１、１．５など）については、１単位が、必要に応じて、０．０００１、０．００１、０．０１、または０．１であると見なされる。１０未満の１桁の数字を含む範囲（例えば、１〜５）については、１単位が、一般的には、０．１であると見なされる。これらは、具体的に意図しようとしていることの例にすぎず、列挙した最低値と最高値との間にあるすべての数値の可能な組み合わせが、本開示において明示的に記載されている、と見なされなければならない。とりわけ、密度、溶融粘度、試薬量、及びプロセス条件についての数値範囲は、本開示において記載がされている。
【０００８】
「含む（Ｃｏｍｐｒｉｓｉｎｇ）」、「含む（ｉｎｃｌｕｄｉｎｇ）」、「有する（ｈａｖｉｎｇ）」などの用語は、あらゆる別の成分、ステップ、または手順について、本明細書でのそれらの記載の有無に関係なく、それらを除外することは意図されていない。あらゆる疑念を払拭するために、用語「含む（Ｃｏｍｐｒｉｓｉｎｇ）」の使用を通じて特許請求されたすべてのプロセスは、断り書きがある場合を除いて、１つ以上の別のステップ、複数の器具または部品、及び／または材料を含むことができる。対照的に、用語「から本質的になる（ｃｏｎｓｉｓｔｉｎｇ  ｅｓｓｅｎｔｉａｌｌｙ  ｏｆ）」は、後に続くあらゆる記載の範囲から、操作性に必須でないものを除いて、あらゆる他の成分、ステップまたは手順を除外する。用語「からなる（ｃｏｎｓｉｓｔｉｎｇ  ｏｆ）」は、具体的に記載または列挙されていないあらゆる成分、ステップまたは手順を除外する。用語「または（ｏｒ）」は、特に断りの無い限りは、列挙された要素を個々に参照し、ならびにあらゆる組み合わせを参照する。
【０００９】
「組成物（Ｃｏｍｐｏｓｉｔｉｏｎ）」などの用語は、２つ以上の材料からなる混合物を意味する。組成物に含まれるものとして、反応前混合物、反応混合物、及び反応後混合物があり、後者には、反応生成物、及び副産物があり、同様に、もしあれば、反応前混合物または反応混合物の１つ以上の成分から形成された、当該反応混合物の未反応成分、及び分解生成物がある。
【００１０】
「ポリマー（Ｐｏｌｙｍｅｒ）」は、同じタイプまたは異なるタイプのモノマーを重合することによって調製される化合物である。つまり、ポリマーという総称には、ホモポリマー（１つのタイプのモノマーだけから調製されたポリマーを指し、ごく微量の不純物がポリマー構造に入り込んでいるものと理解されている）の用語と以下に定義した用語「インターポリマー（Ｉｎｔｅｒｐｏｌｙｍｅｒ）」がある。ごく微量の不純物、例えば、触媒残渣が、当該ポリマーへと、及び／または当該ポリマー内に取り込むことができる。
【００１１】
「インターポリマー（Ｉｎｔｅｒｐｏｌｙｍｅｒ）」は、少なくとも２つの異なるタイプのモノマーの重合によって調製されたポリマーを意味する。インターポリマーの総称は、（２つの異なるモノマーから調製されるポリマーを指す）コポリマー、及び２つ以上の異なるタイプのモノマーから調製されたポリマーを含む。
【００１２】
「オレフィン系ポリマー（Ｏｌｅｆｉｎ−ｂａｓｅｄ  ｐｏｌｙｍｅｒ）」などの用語は、ポリマーの総重量に基づいて、過半数の重量パーセントを占めるオレフィン、例えば、エチレンまたはプロピレンを重合された形態で含むポリマーを意味する。オレフィン系ポリマーの例として、エチレン系ポリマー、及びプロピレン系ポリマーなどがあるが、これらに限定されない。
【００１３】
「プロピレン系ポリマー（Ｐｒｏｐｙｌｅｎｅ−ｂａｓｅｄ  ｐｏｌｙｍｅｒ）」または「プロピレンポリマー（Ｐｒｏｐｙｌｅｎｅ  ｐｏｌｙｍｅｒ）」は、当該ポリマーの重量に基づいて、過半数の量の重合されたプロピレンを含み、かつ、任意に、少なくとも１つコモノマーを含むことができるポリマーを意味する。
【００１４】
「エチレン系ポリマー（Ｅｔｈｙｌｅｎｅ−ｂａｓｅｄ  ｐｏｌｙｍｅｒ）」または「エチレンポリマー（Ｅｔｈｙｌｅｎｅ  ｐｏｌｙｍｅｒ）」は、当該ポリマーの重量に基づいて、過半数の量の重合されたエチレンを含み、かつ、任意に、少なくとも１つのコモノマーを含むことができるポリマーを意味する。
【００１５】
「エチレン系インターポリマー（Ｅｔｈｙｌｅｎｅ−ｂａｓｅｄ  ｉｎｔｅｒｐｏｌｙｍｅｒ）」または「エチレンインターポリマー（Ｅｔｈｙｌｅｎｅ  ｉｎｔｅｒｐｏｌｙｍｅｒ）」は、当該インターポリマーの重量に基づいて、過半数の量の重合されたエチレンを含み、かつ、任意に、少なくとも１つのコモノマーを含むことができるインターポリマーを意味する。
【００１６】
本明細書で使用した用語「エチレン／α−オレフィンインターポリマー（Ｅｔｈｙｌｅｎｅ／α−ｏｌｅｆｉｎ  ｉｎｔｅｒｐｏｌｙｍｅｒ）」は、（当該インターポリマーの重量に基づいて）過半数の量のエチレンモノマーを重合した形態で含み、かつ、少なくとも１つのα−オレフィンを含むインターポリマーを指す。
【００１７】
本明細書で使用した用語「エチレン／α−オレフィンコポリマー（Ｅｔｈｙｌｅｎｅ／α−ｏｌｅｆｉｎ  ｃｏｐｏｌｙｍｅｒ）」は、（当該コポリマーの重量に基づいて）過半数の量のエチレンモノマーを重合した形態で含み、かつ僅か２つのモノマータイプとして、α−オレフィンを含むコポリマーを指す。
【００１８】
「不活性に置換したヒドロカルビル（Ｉｎｅｒｔｌｙ−ｓｕｂｓｔｉｔｕｔｅｄ  ｈｙｄｒｏｃａｒｂｙｌ）」などの用語は、当該下塗剤組成物の製剤及び使用に対して好ましくない影響を及ぼさない、１つ以上の置換原子または置換基、例えば、ハロゲンで置換されたヒドロカルビルを意味する。
【００１９】
「大気条件（Ａｍｂｉｅｎｔ  ｃｏｎｄｉｔｉｏｎｓ）」などの用語は、約２３℃及び大気圧を意味する。
【００２０】
成分（Ａ）当該下塗剤組成物の混合物
ポリオール類
本願発明に用いる適切なポリオール類は、ポリカーボネートポリオール類、ポリエステルポリオール類、ポリアルキレンポリオール類、好ましくは、ポリエーテルポリオール類である。好ましくは、本願発明に用いられるポリオールは、１〜３０、好ましくは１〜８、より好ましくは２〜８、さらにより好ましくは２〜４の官能性（分子当たりの活性水素）、及び２２５〜５６１、好ましくは７５〜１４の水酸基数を有している。望ましくは、当該ポリオールは、低レベルの不飽和を有している。不飽和は、ポリオール製造時のアルコール官能基を除去する酸化プロピレン異性化の結果としてもたらされるポリオール内でのアリルまたはプロペニル型不飽和の指標であり、好ましくない単官能性アルコール（モノオール）鎖を潜在的に形成する。好ましくは、本願発明の当該ポリオールは、低レベルの不飽和を有しており、例えば、ポリオール１ｇ当たり０．０３ミリ当量（ｍｅｑ／ｇ）以下、好ましくは０．０２ｍｅｑ／ｇ以下、より好ましくは０．０１５ｍｅｑ／ｇ以下で有している。本願発明において使用するポリオール類は、０．０００１ｍｅｑ／ｇ以上、好ましくは、０．０００５ｍｅｑ／ｇ以上の不飽和値を有することができる。不飽和化は、米国試験材料協会（ＡＳＴＭ）法Ｄ−４６７１に従って決定することができる。
【００２１】
本願発明において使用する好ましいポリオール類は、一級水酸基の含有量が大きく、好ましくは一級水酸基含有量は、当該ポリオール内の一級水酸基と二級水酸基の総数に基づいて、５０％以上、より好ましくは６０％以上、さらにより好ましくは７５％以上、最も好ましくは８０％以上である。
【００２２】
本願発明において使用する適切なポリオール類は、３００ｇ／モル以上、より好ましくは４００ｇ／モル以上、そして、さらにより好ましくは６００ｇ／モル以上の平均分子量を有する。適切なポリオール類は、８，０００ｇ／モル以下、より好ましくは５，０００ｇ／モル以下、さらに好ましくは４，０００ｇ／モル以下の平均分子量を有する。この平均分子量は、例えば、ゲル浸透クロマトグラフィー（ＧＰＣ）の手段によって決定することができる。適切な方法は、原理上、当業者に公知である。ポリスチレン、または特に、エステル類、ポリメチルメタクリラートの測定のためのものが、ＧＰＣ測定のための基準として用いることができる化合物の例である。
【００２３】
ポリオール類は、アルキレンラジカル内に２〜４個の炭素原子を有する１つ以上のアルキレン酸化物と、２〜８個、好ましくは２〜４個の活性水素原子を含有する開始剤分子とを反応させることによって調製することができる。アニオン、カチオン重合などの十分に確立された製造プロセスは、これらのポリオール類の調製に適している。適切なアニオン重合プロセスは、触媒として、水酸化ナトリウム、水酸化カリウム、または水酸化セシウムなどのアルカリ水酸化物、またはナトリウム、カリウム、またはセシウムのメチラート、−エチラート、または−イソプロポキシラートなどのアルカリアルコラートなどを用いてもよい。適切なカチオン重合プロセスは、五塩化アンチモン、フッ化ホウ素エーテルなどのルイス酸、またはコバルト、亜鉛、あるいは、それらの混合物などの遷移金属触媒を使用することができる。二重金属シアン化物（ＤＭＣ）触媒は、特に、ポリオール類の調製において有用である。幾つかのＤＭＣ触媒とそれらの調製例は、米国特許第３，４２７，３３４号；第３，９４１，８４９号；第４，４７７，５８９号；第５，１５８，９２２号；第５，４７０，８１３号；第５，４８２，９０８号；第７，３４８，４６０号から知得することができる。ポリエーテルポリオール類の調製のための適切なアルキレン酸化物は、テトラヒドロフラン、エチレンオキシド、１，３−プロピレンオキシド、１，２−及び２，３−ブチレンオキシド、スチレンオキシド、及びエピクロロヒドリンを含む。エチレンオキシド及びプロピレンオキシドが、好ましい。当該アルキレン酸化物は、個別に用いること、互い違いに連続して用いること、あるいは、混合物として用いることができる。利用可能な開始剤分子は、水、有機ジカルボン酸類、脂肪族及び芳香族Ｎ−モノ、アルキルラジカルに１〜４個の炭素原子を有するＮ，Ｎ，Ｎ，Ｎ’−ジアルキル置換ジアミン、及びモノアルキル三級アミンを含む。その他の開始剤分子は、エタノールアミン、ジエタノールアミン、Ｎ−メチル−及びＮ−エチレンエタノールアミン、ジエタノールアミン、トリエタノールアミンアンモニア、ヒドラジン、及びヒドラジドなどのアルカノールアミンを含む。好ましく用いられるのは、エチレングリコール、プロピレングリコール、トリメチレングリコール、ジエチレングリコール、ジプロピレングリコール、１，４−ブタングリコール、１，６−ヘキサメチレングリコール、グリセリン、トリメチロールプロパン、ペンタエリスリトール、ソルビトール、及びショ糖などの多官能性、特に、二官能性及び三官能性アルコールである。
【００２４】
好適なポリオール類は、個別に、あるいは、混合物として使用することができ、そして、ポリエーテルポリオール類、特に、Ｔｈｅ  Ｄｏｗ  Ｃｈｅｍｉｃａｌ  Ｃｏｍｐａｎｙから入手できるＶＯＲＡＮＯＬ（商標）ブランドのポリオール類やＰＴＭＥＧ（ポリテトラメチレンエーテルグリコール）ポリオール類など、エチレンオキシド、プロピレンオキシド、またはブチレンオキシドホモポリマー、ランダムコポリマー、ブロックコポリマーからなるアルコキシル製品を含む。カプロラクトン及びアジペート、ポリカーボネートポリオール類、またはポリアルキレンポリオール類（水素化または非水素化したもの）を含むポリエステルポリオール類を含めて、ポリエステルポリオール類も、本願発明に関して好適なポリオール類である。ＰＴＭＥＧ−ポリカプロラクトンコポリマーポリオール類（Ｐｅｒｓｔｏｒｐから入手可能）またはポリエステルアジペート及びポリカーボネートポリオール類のコポリマーなど、前述のポリオール類のあらゆるランダムまたはブロックコポリマーポリオール類も、本願発明に関して好適なポリオール類である。
【００２５】
当該ポリオールは、（１）ポリオールと、（２）官能化エチレン系ポリマーと、（３）任意の極性ポリマーと、（４）（１）、（２）及び（３）の反応生成物との当該ポリオール／ポリマー混合物に、１０重量％以上、好ましくは４０重量％以上、より好ましくは５０重量％以上の量で存在しており、ここで重量％は当該混合物の総重量に基づいている。当該ポリオールは、本願発明の当該ポリオール／ポリマー混合物に、９０重量％以下、好ましくは８５重量％以下、より好ましくは８０重量％以下の量で存在しており、ここで重量％は当該混合物の総重量に基づいている。
【００２６】
官能化エチレン系ポリマー
ある実施形態において、当該官能化エチレン系ポリマーは、無水物及び／またはカルボン酸官能化エチレン／α−オレフィンインターポリマーである。好適なα−オレフィンは、Ｃ３−Ｃ２０α−オレフィン、及び好ましくは、Ｃ３−Ｃ１０α−オレフィンを含むが、これらに限定されない。さらに好適なα−オレフィンは、プロピレン、１−ブテン、１−ペンテン、１−ヘキセン、１−ヘプテン及び１−オクテンを含み、及びさらに好ましくは、プロピレン、１−ブテン、１−ヘキセン及び１−オクテンを含む。
【００２７】
ある実施形態において、（１）ポリオールと、（２）官能化エチレン系ポリマーと、（３）任意の極性ポリマーと、（４）（１）、（２）及び（３）の反応生成物との当該ポリオール／ポリマー混合物での成分（２）は、無水物及びカルボン酸官能化エチレン／α−オレフィンインターポリマーである。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００２８】
ある実施形態において、成分（２）の当該官能化エチレン系ポリマー、例えば、エチレン／α−オレフィンインターポリマーの官能化成分、例えば、無水物及び／またはカルボン酸基は、当該ポリマーの重量に基づいて、０．５重量％以上、さらに、０．７重量％以上、さらに、０．８重量％以上、さらに、０．９重量％以上、そして、さらに、１．０重量％以上の官能基を含む。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００２９】
ある実施形態において、成分（２）の当該官能化エチレン系ポリマー、例えば、エチレン／α−オレフィンインターポリマーの官能化成分、例えば、無水物及び／またはカルボン酸基は、当該ポリマーの重量に基づいて、０．９〜１．５重量％、さらに、０．９重量％〜１．４重量％、さらに、０．９〜１．３重量％の官能基を含む。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３０】
ある実施形態において、成分（２）の当該官能化エチレン系ポリマーは、華氏３５０度（１７７℃）で、８，０００ｃＰ以上、さらに、９，０００ｃＰ以上、さらに、１０，０００ｃＰ以上、さらにまた、１１，０００ｃＰ以上の溶融粘度を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３１】
ある実施形態において、成分（２）の当該官能化エチレン系ポリマーは、華氏３５０度（１７７℃）で、２０，０００ｃＰ以下、さらに、１９，０００ｃＰ以下、さらに、１８，０００ｃＰ以下、さらにまた、１７，０００ｃＰ以下の溶融粘度を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３２】
ある実施形態において、成分（２）の当該官能化エチレン系ポリマーは、華氏３５０度（１７７℃）で、８，０００ｃＰ〜２０，０００ｃＰ、さらに、９，０００ｃＰ〜１９，０００ｃＰ、さらに、１０，０００ｃＰ〜１８，０００ｃＰ、さらにまた、華氏３５０度（１７７℃）で、１２，０００ｃＰ〜１６，０００ｃＰの溶融粘度を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３３】
ある実施形態において、成分（２）の当該官能化エチレン系ポリマーは、５．０以下、さらに、４．０以下、さらに、３．０以下、さらにまた、２．５以下の分子量分布（Ｍｗ／Ｍｎ）を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３４】
ある実施形態において、成分（２）の当該官能化エチレン系ポリマーは、１．１以上、さらに、１．３以上、さらにまた、１．５以上の分子量分布（Ｍｗ／Ｍｎ）を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３５】
ある実施形態において、成分（２）の当該官能化エチレン系ポリマーは、５０，０００グラム／モル（ｇ／モル）以下、さらに、４０，０００ｇ／モル以下、さらに、３０，０００ｇ／モル以下の重量平均分子量（Ｍｗ）を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３６】
ある実施形態において、成分（２）の当該官能化エチレン系ポリマーは、２，０００グラム／モル以上、さらに、３，０００ｇ／モル以上、さらに、４，０００ｇ／モル以上の重量平均分子量（Ｍｗ）を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３７】
ある実施形態において、成分（２）の当該官能化エチレン系ポリマーは、３００グラム／１０分（ｇ／１０分）以上、さらに、４００ｇ／１０分以上、そしてさらに、５００ｇ／１０分以上のメルトインデックス（Ｉ２）、または計算メルトインデックス（Ｉ２）を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３８】
ある実施形態において、成分（２）の当該官能化エチレン系ポリマーは、１，５００グラム／１０分（ｇ／１０分）以下、さらに、１，２００ｇ／１０分以下、そしてさらに、１，０００ｇ／１０分以下のメルトインデックス（Ｉ２）、または計算メルトインデックス（Ｉ２）を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００３９】
ある実施形態において、成分（２）の当該官能化エチレン系ポリマーは、示差走査熱量測定法（ＤＳＣ）によって決定された、４０％以下、さらに、３５％以下、さらに、３０％以下、さらに、２５％以下、さらにまた、２０％以下の結晶化率を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００４０】
ある実施形態において、成分（２）の当該官能化エチレン系ポリマーは、ＤＳＣによって決定された、２％以上、さらに、５％以上、さらにまた、１０％以上の結晶化率を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００４１】
ある実施形態において、成分（２）の当該官能化エチレン系ポリマーは、０．８５０ｇ／ｃｃ以上、さらに、０．８５５ｇ／ｃｃ以上、くわえてさらに、０．８６０ｇ／ｃｃ以上の密度を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００４２】
ある実施形態において、成分（２）の当該官能化エチレン系ポリマーは、０．９００ｇ／ｃｃ以下、さらに、０．８９５ｇ／ｃｃ以下、さらにまた、０．８９０ｇ／ｃｃ以下の密度を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００４３】
ある実施形態において、成分（２）の当該官能化エチレン系ポリマーは、０．８５５ｇ／ｃｃ〜０．９００ｇ／ｃｃ、さらに、０．８６０ｇ／ｃｃ〜０．８９５ｇ／ｃｃ、さらにまた、０．８６５ｇ／ｃｃ〜０．８９０ｇ／ｃｃの密度を有する。さらなる実施形態において、当該官能化エチレン系ポリマーは、無水物及び／またはカルボン酸官能化エチレン／α−オレフィンコポリマーであり、さらにまた、無水マレイン酸グラフトエチレン／オクテンコポリマーである。
【００４４】
適切な官能化コポリマーは、無水マレイン酸（ＭＡＨ）−グラフトコポリマー（例えば、Ｔｈｅ  Ｄｏｗ  Ｃｈｅｍｉｃａｌ  Ｃｏｍｐａｎｙから入手できるＡＦＦＩＮＩＴＹ  ＧＡ  １０００Ｒ  ポリオレフィンプラストマー）を含む。
【００４５】
当該官能化エチレン系ポリマーは、（１）ポリオールと、（２）官能化エチレン系ポリマーと、（３）任意の極性ポリマーと、（４）（１）、（２）及び（３）の反応生成物との当該ポリオール／ポリマー混合物に、１重量％以上、より好ましくは３重量％以上、さらにより好ましくは５重量％以上の量で存在しており、ここで重量％は当該混合物の総重量に基づいている。当該官能化エチレン系ポリマーは、当該ポリオール／ポリマー混合物に、９０重量％以下、より好ましくは７０重量％以下、さらにより好ましくは５０重量％以下、さらに、３０重量％以下の量で存在しており、ここで重量％は当該混合物の総重量に基づいている。
【００４６】
当該官能化エチレン系ポリマーは、本明細書に記載した２つ以上の実施形態の組み合わせを含むことができる。
【００４７】
任意の極性ポリマー
本願発明のある実施形態において、当該下塗剤組成物の（Ａ）成分の当該混合物は、極性ポリマーを含有する。「極性（Ｐｏｌａｒ）」、「極性ポリマー（ｐｏｌａｒ  ｐｏｌｙｍｅｒ）」などの用語は、当該ポリマー分子が、永久双極子を有していること、すなわち、当該ポリマー分子が、正極端と負極端とを有していることを意味する。換言すれば、極性分子内の電子は、当該分子の原子間で均等に共有されていない。これに対して、「非極性（ｎｏｎｐｏｌａｒ）」、「非極性ポリマー（ｎｏｎｐｏｌａｒ  ｐｏｌｙｍｅｒ）」などの用語は、当該ポリマー分子が、永久双極子を有していないこと、すなわち、当該ポリマーが、正極端と負極端とを有していないことを意味する。非極性分子内の電子は、当該分子の原子間で実質的に均等に共有されている。
【００４８】
好ましい極性ポリマーの一集団が、極性オレフィン系ポリマーである。「極性オレフィン系ポリマー（ｐｏｌａｒ  ｏｌｅｆｉｎ−ｂａｓｅｄ  ｐｏｌｙｍｅｒ）」とは、１つ以上の極性基（極性官能基と称することもある）を含有するオレフィン系ポリマーである。本明細書で使用する「極性基（ｐｏｌａｒ  ｇｒｏｕｐ）」とは、他の実質的に非極性のオレフィン分子に対して結合双極子モーメントを付与するあらゆる基である。極性基の例として、カルボニル、カルボン酸基、カルボン酸無水物基、カルボン酸エステル基、エポキシ基、スルホニル基、ニトリル基、アミド基、シラン基などがあり、これらの基は、グラフトまたは共重合のいずれかによって、当該オレフィン系ポリマーへと導入することができる。極性オレフィン系ポリマーの例として、エチレン／アクリル酸（ＥＡＡ）、エチレン／メタクリル酸（ＥＭＡ）、エチレン／アクリラートまたはメタクリラート、エチレン／酢酸ビニル（ＥＶＡ）、ポリ（エチレン−ｃｏ−ビニルトリメトキシシラン）コポリマー、マレイン酸無水物−またはシラングラフトオレフィンポリマー、ポリ（テトラフルオロエチレン−ａｌｔ−エチレン）（ＥＴＦＥ）、ポリ（テトラフルオロエチレン−ｃｏ−ヘキサフルオロ−プロピレン）（ＦＥＰ）、ポリ（エチレン−ｃｏ−テトラフルオロエチレン−ｃｏ−ヘキサフルオロプロピレン（ＥＦＥＰ）、ポリ（フッ化ビニリデン）（ＰＶＤＦ）、ポリ（フッ化ビニル）（ＰＶＦ）などがあるが、これらに限定されない。好ましい極性オレフィンポリマーとして、エチレン酢酸ビニル（ＥＶＡ）樹脂、エチレンアクリル酸エチル（ＥＥＡ）エチレン／アクリル酸コポリマー、及びポリ（エチレン−ｃｏ−ビニルトリメトキシシラン）を含む。市販のポリマーとして、ＤｕＰｏｎｔ  ＥＬＶＡＸ（商標）エチレン酢酸ビニル（ＥＶＡ）樹脂、Ｔｈｅ  Ｄｏｗ  Ｃｈｅｍｉｃａｌ  ＣｏｍｐａｎｙのＡＭＰＬＩＦＹ（商標）エチレンアクリル酸エチル（ＥＥＡ）コポリマー、Ｔｈｅ  Ｄｏｗ  Ｃｈｅｍｉｃａｌ  ＣｏｍｐａｎｙのＰＲＩＭＡＣＯＲ（商標）エチレン／アクリル酸コポリマー、及びＴｈｅ  Ｄｏｗ  Ｃｈｅｍｉｃａｌ  ＣｏｍｐａｎｙのＳＩ−ＬＩＮＫ（商標）ポリ（エチレン−ｃｏ−ビニルトリメトキシシラン）コポリマーを含む。
【００４９】
当該下塗剤組成物の（Ａ）成分の当該混合物に存在する場合、当該極性ポリマーは、当該下塗剤組成物の（Ａ）成分の当該混合物の総重量に基づいて、０重量％以上、好ましくは、０．１重量％以上、より好ましくは０．５重量％以上、さらにより好ましくは１重量％以上の量で存在している。当該下塗剤組成物の（Ａ）成分の当該混合物に存在する場合、当該極性ポリマーは、当該下塗剤組成物の（Ａ）成分の当該混合物の総重量に基づいて、５０重量％以下、より好ましくは、３０重量％以下、さらにより好ましくは１０重量％以下の量で存在している。
【００５０】
ポリオール、官能化エチレン系ポリマー、及び極性ポリマーの反応生成物
当該下塗剤組成物の（Ａ）成分の当該混合物の成分、具体的には、当該ポリオール、官能化エチレン系ポリマー、及び任意の極性ポリマーを一緒にした場合に、当該ポリオール水酸基末端基と当該官能化エチレン系ポリマーの無水マレイン酸基との反応によって形成された、官能化エチレン系ポリマー（例えば、無水マレイン酸で結合したエチレン系ポリマー）と当該ポリオールとのエステルなど、これに限定されないが、それら反応生成物を形成するために共に反応することができる。当該下塗剤組成物の（Ａ）成分の当該混合物は、当該ポリオール、官能化エチレン系ポリマー、及び任意の極性ポリマーとの間でのあらゆる反応生成物を含むことができる。
【００５１】
当該ポリオール、官能化エチレン系ポリマー、及び任意の極性ポリマーの当該反応生成物は、当該下塗剤組成物の（Ａ）成分の当該混合物の総重量に基づいて、０以上、一般的には、１重量％以上、より一般的には３重量％以上、さらにより一般的には５重量％以上の量で存在している。当該ポリオール、官能化エチレン系ポリマー、及び任意の極性ポリマーの当該反応生成物は、当該下塗剤組成物の（Ａ）成分の当該混合物の総重量に基づいて、９０重量％以下、より一般的には、７０重量％以下、さらにより一般的には５０重量％以下、さらには３０重量％以下の量で存在している。
【００５２】
成分（Ｂ）当該下塗剤組成物の溶剤
本願発明の実施にあたって使用した溶剤は、本願発明の当該ポリオール類、官能化エチレン系ポリマー、任意の極性ポリマー、及び反応生成物に対して不活性である。「不活性（Ｉｎｅｒｔ）」などの用語は、当該下塗剤組成物が、製剤、貯蔵、輸送または使用される条件下で、願発明の当該ポリオール類、官能化エチレン系ポリマー、任意の極性ポリマー、及び反応生成物に対して、当該溶剤が、実質的に反応性を示さないことを意味する。本願発明の実施にあたって使用した一般的かつ好ましい溶剤は、ヘキサン、シクロヘキサン、メチルシクロヘキサン、エチルシクロヘキサン、ベンゼン、トルエン、キシレン、ナフタレン、トリクロロベンゼン、テトラクロロベンゼンなどのパラフィン系及び／または芳香族炭化水素または不活性に置換した炭化水素などであるが、これらに限定されない。これらの化合物は、個別で使用することも、あるいは、互いに組み合わせて使用することができる。非置換芳香族炭化水素が、好ましい。本願発明の実施にあたって有用でない溶剤、すなわち、ポリオール類などに対して不活性でない溶剤として、アルコール類、ケトン類及びアルデヒド類などが例示されるが、これらに限定されない。
【００５３】
下塗剤組成物
本願発明の当該下塗剤組成物は、成分（Ａ）の当該混合物と成分（Ｂ）の当該溶剤とを含み、好ましくは、これらから実質的になる。一般的に、当該下塗剤組成物での成分（Ａ）の当該混合物の量は、当該下塗剤組成物の重量に基づいて、５〜２０、好ましくは、５〜１５、そして、より好ましくは、５〜１０重量％の量である。一般的に、当該下塗剤組成物での成分（Ｂ）の当該溶剤の量は、当該下塗剤組成物の重量に基づいて、９５〜８０、好ましくは、９５〜８５、そして、より好ましくは、９５〜９０重量％の量である。
【００５４】
以下の例は、本願発明をさらに例示するものであって、これらに限定されることはない。
【実施例】
【００５５】
試験方法
密度は、ＡＳＴＭ  Ｄ−７９２に従って測定される。
【００５６】
メルトインデックス（ＭＩ）は、ＡＳＴＭ  Ｄ−１２３８（１９０℃／２．１６ｋｇ（ｇ／１０分））に従って測定される。
【００５７】
メルトフローレート（ＭＦＲ）は、ＡＳＴＭ  Ｄ−１２３８（２３０℃／２．１６ｋｇ（ｇ／１０分））に従って測定される。
【００５８】
溶融粘度は、ブルックフィールドデジタル粘度計（Ｂｒｏｏｋｆｉｅｌｄ  Ｄｉｇｉｔａｌ  Ｖｉｓｃｏｍｅｔｅｒ）（Ｍｏｄｅｌ  ＤＶ−ＩＩＩ、バージョン３）と、使い捨て可能なアルミニウム製試料用チャンバーとを用いて、ＡＳＴＭ  Ｄ  ３２３６（華氏３５０度、１７７℃）に従って測定される。使用したスピンドルは、一般的には、１０〜１００，０００センチポアズの範囲の粘度の測定に適したＳＣ−３１熱溶融性スピンドルである。試料は、チャンバーへと注がれた後にブルックフィールドサーモセル（Ｂｒｏｏｋｆｉｅｌｄ  Ｔｈｅｒｍｏｓｅｌ）へと挿入され、そして、そこに固定される。当該スピンドルが挿入され、そして、回転している最中にチャンバーが回動しないようにするために、当該試料チャンバーの底には、ブルックフィールドサーモセルの底と当接する切り込みを有している。当該試料（約８〜１０ｇの樹脂）は、溶解した試料が試料チャンバーの頂面から約１インチ下方に到達するまで、所定の温度にまで加熱される。粘度計の計器が下げられ、そして、当該スピンドルを、当該試料チャンバーへ沈めた。粘度計のブラケットがサーモセルに合わさるまで、下降が続けられる。この粘度計の電源を入れ、そして、当該粘度計の毎分回転数（ｒｐｍ）出力に基づいて、全トルク容量の４０〜６０％の範囲でトルク計測ができるような剪断速度で運転を設定する。約１５分間にわたって毎分ごとに計測を行い、あるいは、数値が安定するまで毎分ごとに計測を行い、安定した時点で、最終計測値が記録される。
【００５９】
出発物質
ＭＡＨ−官能化エチレン／オクテンコポリマーの調製
このエチレン系ポリマーは、６，０００〜１７，０００ｃＰの範囲の（華氏３５０度（１７７℃）で測定した）溶融粘度、１，０００ｇ／１０分の名目（計算値、メルトインデックス（Ｉ２、１９０℃／２．１６ｋｇ）に関する計算を示す米国特許第６，３３５，４１０号を参照されたい）メルトインデックス（Ｉ２）、及び０．８７ｇ／ｃｃの密度を備えた低分子量（Ｍｎ＝８，０００〜１２，０００ｇ／モル）エチレン−オクテンコポリマーである。当該過酸化物は、ＡｒｋｅｍａのＬＵＰＥＲＯＸ（商標）１０１（２，５−ビス（ｔｅｒｔ−ブチルペルオキシ）−２，５−ジメチルヘキサン（２９０．４４ｇ／モル））である。ＳｏｎｎｅｂｏｒｎのＨＹＤＲＯＢＲＩＴＥ（商標）３８０（水処理したパラフィン系油）は、過酸化物を（一般的には、過酸化物に対して油を１：１（油：ＰＯＸ）の比率で）希釈するために、必要に応じて使用される。当該無水マレイン酸（ＭＡＨ）は、ＤｅＧｕｓｓａから入手される。
【００６０】
当該ＭＡＨ−官能化エチレン／オクテンコポリマーは、表１に記載の条件で運転した二軸押出機（ＴＳＥ）を用いて調製される。
【００６１】
【表１】
2018506444.tif 000002
【００６２】
このＴＳＥは、選択したバレル温度プロファイルで稼働するように設定され、また、スクリュー速度は、所望の毎分回転数（ｒｐｍ）に設定される。エチレン−オクテンコポリマーのペレットは、重量測定法で制御された螺旋式給飼機によって、所望のポリマー供給速度で、押出機のホッパーへと供給される。溶融したＭＡＨは、当該バレルへ注入される。次いで、過酸化物が、当該バレルへ注入され、そして、１：１の鉱油溶液として、目標とする供給速度で、当該ＭＡＨから下流へと向かう。ニーディングブロックは、反応性成分を分散し、そして、当該ポリマーペレットは、力学的エネルギー散逸を介して溶融され、そして、過酸化物開始剤の熱分解の後に反応が起こる。揮発性の未反応成分と副産物は、真空排気口で除去される。溶融物は、当該ＴＳＥの最終バレル区画で冷却され、ギアポンプへ供給され、そしてさらに、ダイスへと供給され、それ以降、溶融物を、水中でのペレット化に供する。当該ペレットを２５℃未満にまで冷却するために、６０秒を超える滞留時間を達成すべく、ペレットスラリー、十分な長さの冷却ラインが使用される。ペレット化した生成物は、乾燥され、そして、回収される。当該生成物でのＭＡＨ含有量は、０．９重量％以上（密度約０．８８ｇ／ｃｃ、溶融粘度おおよそ１３，０００ｃＰ（１７７℃で））である。
【００６３】
基板材料
ＤＯＷ  ＨＤＰＥ  ＤＭＤＡ−８９２０  ＮＴ７は、Ｔｈｅ  Ｄｏｗ  Ｃｈｅｍｉｃａｌ  Ｃｏｍｐａｎｙから入手できる高密度ポリエチレン（密度０．９５４ｇ／ｃｍ３；メルトインデックス（ＭＩ）２０ｇ／１０分）である。
【００６４】
ポリプロピレン  Ｈ７００−１２は、Ｂｒａｓｋｅｍから入手できるポリプロピレンホモポリマー（メルトフローレート（ＭＦＲ）１２ｇ／１０分）である。
【００６５】
ＩＮＦＵＳＥ（商標）９５３０は、Ｔｈｅ  Ｄｏｗ  Ｃｈｅｍｉｃａｌ  Ｃｏｍｐａｎｙから入手できるオレフィンブロックコポリマー（密度０．８８７ｇ／ｃｍ３；ＭＩ５ｇ／１０分）である。
【００６６】
ＩＮＦＵＳＥ（商標）９５０７は、Ｔｈｅ  Ｄｏｗ  Ｃｈｅｍｉｃａｌ  Ｃｏｍｐａｎｙから入手できるオレフィンブロックコポリマー（密度０．８６６ｇ／ｃｍ３；ＭＩ５ｇ／１０分）である。
【００６７】
ＩＮＦＵＳＥ（商標）９０１０は、Ｔｈｅ  Ｄｏｗ  Ｃｈｅｍｉｃａｌ  Ｃｏｍｐａｎｙから入手できるオレフィンブロックコポリマー（密度０．８７７ｇ／ｃｍ３；ＭＩ０．５０ｇ／１０分）である。
【００６８】
ＩＮＦＵＳＥ（商標）９０１０／ｈＰＰ  Ｈ７００−１２は、ＩＮＦＵＳＥ（商標）９０１０オレフィンブロックコポリマー（７５重量％）とポリプロピレンＨ７００−１２（２５重量％）との混合物である。
【００６９】
ＰＲＩＭＡＣＯＲ（商標）５９８０１は、Ｔｈｅ  Ｄｏｗ  Ｃｈｅｍｉｃａｌ  Ｃｏｍｐａｎｙから入手できるエチレンアクリル酸コポリマー（密度０．９５８ｇ／ｃｍ３；ＭＩ３００ｇ／１０分）である。
【００７０】
各々の基板は、１７０℃〜２２５℃の温度、２５０〜１，１００バール（２５〜１１０メガパスカル（ＭＰａ））の圧力、及び５０〜７５秒のサイクル時間で実施された射出成形プロセスを用いて調製される。プラーク寸法は、４インチ×６インチ×１／８インチ（厚み）であり、したがって、各プラークは、２４平方インチ（１５，４８４平方ミリメーター）の表面積を有している。
【００７１】
ポリオール−修飾した、ＭＡＨ−ｇ−エチレン／オクテンコポリマー（ＰＭ−ＭＡＨ−ｇ−ＥＯ）の調製
当該無水マレイン酸グラフト（ＭＡＨ−ｇ−）エチレン／オクテンコポリマーのポリオール修飾（ＰＭ）は、バッチ方式で調製される。ステインレス鋼製無蓋式円筒形容器（高さ２０．３ｃｍ、内径（ＩＤ）６．５ｃｍ）には、撹拌機（直径４．５ｃｍ  コールズ翼）、加熱マントル、熱電対、及び頂端上部での継続的窒素ガスパージが装備される。当該容器は、実験室のジャッキに取り付けられ、こうすることで、当該容器内の当該撹拌機の深さは、当該容器の高さを調整することによって調整可能となる。
【００７２】
ポリオール（ＶＯＲＡＮＯＬ（商標）２２３−０６０Ｌ（低モノオール含量で、５９．０〜６３．０ｍｇ／ＫＯＨ／ｇ（ＡＳＴＭ  Ｄ４２７４のヒドロキシ価（ＫＯＨ）を有する、プロピレンとエチレンオキシドとに基づくジオール）、及び真空オーブン内で、一晩、６０℃で乾燥したものが、毎分４００回転（ｒｐｍ）の撹拌下で、当該容器に添加される。この容器は、１７０℃にまで加熱される。ＭＡＨ−ｇ−エチレン／オクテンコポリマー（真空オーブン内で、一晩、１５０℃で乾燥したもの）は、当該容器に、３０分かけて添加される。一旦、当該ＭＡＨ−ｇ−エチレン／オクテンコポリマーが添加されると、約１，０００ｒｐｍで、３０分間、１７０℃で、均質な液体が撹拌され、その後、加熱マントルの電源が切られ、そして、同じ撹拌下で、当該分散液が６０℃にまで冷却されると、粗大分散を形成する。表２は、当該ＰＭ−ＭＡＨ−ｇ−ＥＯを含有する４つの混合物での成分の量を報告する。
【００７３】
【表２】
2018506444.tif 000003
【００７４】
表２から見てとれる通り、当該混合物＃１は、固形のワックス様材料であり、また、後述するように、当該下塗剤組成物での使用前にいかなる調製も必要としない。
【００７５】
混合物＃２は、時間とともに相分離し、また、固形のワックス様材料を形成する。この固形のワックス様材料の一部を除去し、そして、下で記載されるように、当該下塗剤組成物において、即座に、「そのまま（ａｓ  ｉｓ）」で使用される（混合物＃２Ａ）。残りの混合物は、室温で、３０〜６０秒間、撹拌され、そして、下で記載されるように、当該下塗剤組成物において、即座に、「そのまま」で使用される（混合物＃２Ｂ）。
【００７６】
混合物＃３も、時間とともに相分離し、また、固形のワックス様材料を形成する。この固形のワックス様材料を除去し、そして、下で記載されるように、当該下塗剤組成物において、即座に、「そのまま」で使用される（混合物＃３Ａ）。残りの混合物は、室温で、３０〜６０秒間、撹拌され、そして、下で記載されるように、当該下塗剤組成物において、即座に、「そのまま」で使用される（混合物＃３Ｂ）。
【００７７】
半固形のワックス様材料を混合物＃４に形成し、そして、この混合物は「そのまま」で使用され、また、即座に、下で記載されるように、当該下塗剤組成物を形成するために使用される。
【００７８】
下塗剤組成物（ＰＣ）の調製及び基板への当該ＰＣの塗布
各々の混合物（混合物＃１、混合物＃２Ａ、混合物＃２Ｂ、混合物＃３Ａ、混合物＃３Ｂ、混合物＃４）は計量され、そして、当該下塗剤組成物に基づいて、混合物の１０重量％に、キシレンまたはエチルシクロヘキサン（ＥＣＨ）のいずれかで希釈される。これらの溶液は、混合した物の均質化を補助するために時折振盪しながら、ホットプレート上で加熱される。８０℃の温度は、あらゆる固形物の完全な溶解には十分である。下塗剤組成物は、表３に示されている。
【００７９】
【表３】
2018506444.tif 000004
【００８０】
溶解を終えた後に、当該溶液は、冷却され、そして、塗装用刷毛を用いて、オレフィンブロックコポリマー（ＯＢＣ）またはホモポリマーＰＰ基板に塗布される。暖かな各々の下塗剤組成物は、２０〜３０ミクロン（厚み）の被膜を形成するために、暖かなままで当該基板プラークの表面に塗布される。当該下塗剤組成物は、大気条件（２３℃で、かつ大気圧）で、少なくとも１６時間、乾燥される。
【００８１】
乾燥した各々の下塗剤フィルムの表面には、１０〜３０ミクロンの厚みの塗膜を設けるために、ビニル表面用に製剤されたエラストマーコーティング剤であって、ＳＥＭ  Ｉｎｃ．から入手できるＣＯＬＯＲ  ＣＯＡＴ（商標）塗料が塗工される。この塗料は、大気条件（２３℃で、かつ大気圧）で、少なくとも２４時間、乾燥される。下塗りした各々の基板について、比較のために、未処理の基板にも塗工される。
【００８２】
接着試験
クロスハッチ接着は、基板に対する塗膜の接着強度を評価するための一般的な工業的方法である。当該塗膜表面に平行な切り込みを設けるために、クロスハッチスクライブが使用される。市松模様のパターンを得るために、最初の切り込みに対して垂直な同様の一連の線状の切り込みが設けられる。独立した正方形の総数は、１００となる。
【００８３】
テープ（Ｓｃｏｔｃｈ  Ｔａｐｅ  ３Ｍ  ＃８１０）が、切り込みを設けた当該表面に塗布され、そして、適当な圧力を負荷して、当該表面と密着させるために、テープで覆われた部分は指で（約５０ｇの力で）擦られる。塗工された基板試験試料は、１０〜３０秒間、放置され、そして、当該表面から当該テープを除去するために、当該テープの非接着端部は、約１３５度の角度で素早く、手によって引かれる。次いで、塗工された表面は、接着に関して視覚的に評価が行われ（ＡＳＴＭ  Ｄ３３５９）、そして、接着強度（または塗料と下塗剤との間の接着）の指標である数的尺度を用いて等級づけがされる。
【００８４】
格子状正方形の大半がテープで剥がれる場合に、弱い接着が認められる。格子状正方形の全部が（または僅かしか）テープで剥がれない場合に、良好な接着が認められる。当該接着は、０Ｂ〜５Ｂで等級づけされる。ゼロ（０Ｂ）が、最悪の事例であり（格子状正方形の面積の＞６５％が引き剥がされる（またはテープで剥がされる））、そして、５Ｂが最良である（格子状正方形の面積の０％が引き剥がされる（テープで剥がされる））である。これらの結果は、表４に報告がされている。表４から見てとれる通り、本願発明の下塗りした基板は、概して、未処理の基板よりも、良好な接着を示す。
【００８５】
【表４】
2018506444.tif 000005
【００８６】
＊５Ｂ  格子状正方形の面積の０％が引き剥がされる。４Ｂ  格子状正方形の面積の０％超〜５％以下が引き剥がされる。３Ｂ  格子状正方形の面積の５％超〜１５％以下が引き剥がされる。２Ｂ  格子状正方形の面積の１５％超〜３５％以下が引き剥がされる。１Ｂ  格子状正方形の面積の３５％超〜６５％以下が引き剥がされる。０Ｂ  格子状正方形の面積の６５％超が引き剥がされる。
【国際調査報告】
2018506444.tif 000006
2018506444.tif 000007